(57)【特許請求の範囲】
【請求項１】
導電性炭素粒子、金属繊維及び非ポリマー系フッ素材料を含有し、フッ素樹脂を含有していない、燃料電池用のマイクロポーラス層。
【請求項２】
導電性炭素繊維を更に含有している、請求項１に記載のマイクロポーラス層。
【請求項３】
熱硬化性樹脂を更に含有している、請求項１又は２に記載のマイクロポーラス層。
【請求項４】
ガス拡散基材の片面上に、請求項１〜３のいずれかに記載のマイクロポーラス層が形成されている、燃料電池用のマイクロポーラス層付きガス拡散電極。
【請求項５】
請求項４に記載のマイクロポーラス層付きガス拡散電極のマイクロポーラス層の上に触媒層が形成されている、燃料電池用の触媒層付きガス拡散電極。
【請求項６】
触媒層の片面上に、請求項１〜３のいずれかに記載のマイクロポーラス層が形成されている、燃料電池用のマイクロポーラス層付き触媒層。
【請求項７】
請求項６に記載のマイクロポーラス層付き触媒層のマイクロポーラス層の上にガス拡散基材が形成されている、燃料電池用の触媒層付きガス拡散電極。
【請求項８】
イオン伝導性固体高分子電解質膜の片面又は両面上に、請求項５又は７に記載の触媒層付きガス拡散電極が、イオン伝導性固体高分子電解質膜と触媒層とが接するように形成されている、燃料電池用の膜−電極接合体。
【請求項９】
イオン伝導性固体高分子電解質膜の両面上に触媒層付きガス拡散電極が形成され、ガス拡散基材／マイクロポーラス層／触媒層／イオン伝導性固体高分子電解質膜／触媒層／マイクロポーラス層／ガス拡散基材で構成される、請求項８に記載の膜−電極接合体。
【請求項１０】
請求項８又は９に記載の膜−電極接合体を備えた固体高分子形燃料電池。
【請求項１１】
（１−１）イオン伝導性固体高分子電解質膜の片面又は両面に、請求項５又は７に記載の触媒層付きガス拡散電極を、前記イオン伝導性固体高分子電解質膜と前記触媒層とが接するように積層する工程
を含む、燃料電池用の膜−電極接合体の製造方法。
【請求項１２】
（２−１）転写基材上に触媒層を形成し、触媒層形成用転写シートを作製する工程、
（２−２）イオン伝導性固体高分子電解質膜の片面又は両面に、前記触媒層形成用転写シートの触媒層を転写し、触媒層−電解質膜積層体を作製する工程、
（２−３）前記触媒層−電解質膜積層体の触媒層の上に、請求項４に記載のマイクロポーラス層付きガス拡散電極を、前記触媒層と前記マイクロポーラス層とが接するように積層する工程
を含む、燃料電池用の膜−電極接合体の製造方法。
【発明の詳細な説明】
【技術分野】
【０００１】
本発明は、燃料電池用のマイクロポーラス層、マイクロポーラス層付きガス拡散電極、マイクロポーラス層付き触媒層、触媒層付きガス拡散電極及び膜−電極接合体、並びに固体高分子形燃料電池に関する。
【背景技術】
【０００２】
固体高分子形燃料電池を構成する膜−電極接合体（ＭＥＡ）は、ガス拡散層、触媒層、イオン伝導性固体高分子電解質膜（以下、単に「電解質膜」ということもある）、触媒層及びガス拡散層が順次積層された構造を有している。
【０００３】
このうち、ガス拡散層は、セパレータから供給されるガスを触媒層に均一に行き渡らせる役割を果たすため、良好なガス透過性及び拡散性を備えていることが必要とされる。また、触媒層で発生した電子が効率的にセパレータへ輸送されるための導電性を有していることも必要である。このため、ガス拡散層の材質には、カーボンペーパー等の導電性多孔質基材が一般的に使用されている。
【０００４】
更にガス拡散層に求められる性能として、撥水性が挙げられる。これは電池反応により触媒層上で水が発生し、この生成水がガス拡散層の細孔を埋めてしまうと、ガス拡散性に悪影響を及ぼすため、水はけを良くし、速やかに水をＭＥＡ系外に排出させるためである。また、低加湿条件で運転する際には、固体高分子膜のプロトン導電性を保持するのに十分な水分を確保するためにガス拡散層に保水性が求められる。
【０００５】
ところが、カーボンペーパー等の導電性多孔質基材そのものには、一般的に撥水性が備わっていない。そこで、撥水性を付与するために、ポリテトラフルオロエチレン（ＰＴＦＥ）等のフッ素系樹脂及びカーボンブラックからなる撥水層を導電性多孔質基材に形成させる方法が行われている（特許文献１）。
【０００６】
しかしながら、特許文献１に記載の方法では、導電性多孔質基材に、安定した高い撥水性及びガス透過性・拡散性を付与できない欠点を有している。また、絶縁性のフッ素樹脂を使用していることから、電気抵抗が高くなるという課題がある。また、撥水性を高めるためには、フッ素樹脂を高温で焼成する必要があり、エネルギーコストが高くなるという課題がある。
【先行技術文献】
【特許文献】
【０００７】
【特許文献１】特開２００２−３１３３５９号公報
【発明の概要】
【発明が解決しようとする課題】
【０００８】
本発明は、ガス拡散層を高温で焼成せずとも、ガス拡散層の変形が少なく、強度に優れ、電気抵抗を増大させることなく、排水性、保水性、ガス透過性及び拡散性に優れたガス拡散層から形成される膜−電極接合体、並びにこれを製造するためのマイクロポーラス層、マイクロポーラス層付きガス拡散電極、マイクロポーラス層付き触媒層及び触媒層付きガス拡散電極を提供することを主な課題とする。
【課題を解決するための手段】
【０００９】
本発明者らは、上記課題を解決するために鋭意研究を重ねてきた。その結果、ガス拡散層基材に、導電性炭素粒子、金属繊維及び非ポリマー系フッ素材料を含むマイクロポーラス層形成用ペーストを塗工することにより得られたマイクロポーラス層付きガス拡散基材を用いることで、上記課題を解決した膜−電極接合体が得られることを見い出した。本発明は、このような知見に基づき完成されたものである。なお、本発明のマイクロポーラス層には、フッ素系樹脂を含有していない。
【００１０】
本発明は、下記項１〜１２に示す燃料電池用のマイクロポーラス層、マイクロポーラス層付きガス拡散電極、マイクロポーラス層付き触媒層、触媒層付きガス拡散電極及び膜−電極接合体、並びに固体高分子形燃料電池を提供する。
項１．導電性炭素粒子、金属繊維及び非ポリマー系フッ素材料を含有し、フッ素樹脂を含有していない、燃料電池用のマイクロポーラス層。
項２．導電性炭素繊維を更に含有している、項１に記載のマイクロポーラス層。
項３．熱硬化性樹脂を更に含有している、項１又は２に記載のマイクロポーラス層。
項４．ガス拡散基材の片面上に、項１〜３のいずれかに記載のマイクロポーラス層が形成されている、燃料電池用のマイクロポーラス層付きガス拡散電極。
項５．項４に記載のマイクロポーラス層付きガス拡散電極のマイクロポーラス層の上に触媒層が形成されている、燃料電池用の触媒層付きガス拡散電極。
項６．触媒層の片面上に、項１〜３のいずれかに記載のマイクロポーラス層が形成されている、燃料電池用のマイクロポーラス層付き触媒層。
項７．項６に記載のマイクロポーラス層付き触媒層のマイクロポーラス層の上にガス拡散基材が形成されている、燃料電池用の触媒層付きガス拡散電極。
項８．イオン伝導性固体高分子電解質膜の片面又は両面上に、項５又は７に記載の触媒層付きガス拡散電極が、イオン伝導性固体高分子電解質膜と触媒層とが接するように形成されている、燃料電池用の膜−電極接合体。
項９．イオン伝導性固体高分子電解質膜の両面上に触媒層付きガス拡散電極が形成され、ガス拡散基材／マイクロポーラス層／触媒層／イオン伝導性固体高分子電解質膜／触媒層／マイクロポーラス層／ガス拡散基材で構成される、項８に記載の膜−電極接合体。
項１０．項８又は９に記載の膜−電極接合体を備えた固体高分子形燃料電池。
項１１．（１−１）イオン伝導性固体高分子電解質膜の片面又は両面に、項５又は７に記載の触媒層付きガス拡散電極を、前記イオン伝導性固体高分子電解質膜と前記触媒層とが接するように積層する工程
を含む、燃料電池用の膜−電極接合体の製造方法。
項１２．（２−１）転写基材上に触媒層を形成し、触媒層形成用転写シートを作製する工程、
（２−２）イオン伝導性固体高分子電解質膜の片面又は両面に、前記触媒層形成用転写シートの触媒層を転写し、触媒層−電解質膜積層体を作製する工程、
（２−３）前記触媒層−電解質膜積層体の触媒層の上に、項４に記載のマイクロポーラス層付きガス拡散電極を、前記触媒層と前記マイクロポーラス層とが接するように積層する工程
を含む、燃料電池用の膜−電極接合体の製造方法。
【００１１】
１．マイクロポーラス層
＜マイクロポーラス層＞
本発明において、マイクロポーラス層は、電池反応時に生成する水の排水性を高め、ガス拡散層の電気抵抗を低減し、良好な電池特性を発揮するために設けられる。特に、マイクロポーラス層は排水性の向上に寄与する。
【００１２】
本発明において、マイクロポーラス層は、導電性炭素粒子、金属繊維及び非ポリマー系フッ素材料を含有している。
【００１３】
前記マイクロポーラス層は、更に導電性炭素繊維を含有しているのが好ましい。導電性炭素繊維を含有させることで、マイクロポーラス層のクラック発生を更に抑えられ、かつ導電性を更に向上させることができる。
【００１４】
また、前記マイクロポーラス層は、更に熱硬化性樹脂を含有しているのが好ましい。熱硬化性樹脂を含有させることでマイクロポーラス層の強度を更に向上させることができる。
【００１５】
マイクロポーラス層は、導電性炭素粒子、金属繊維及び非ポリマー系フッ素材料、更に必要に応じて導電性炭素繊維及び熱硬化性樹脂を含むマイクロポーラス層形成用ペースト組成物をガス拡散基材の片面上に塗布し、乾燥することにより、形成される。
【００１６】
マイクロポーラス層の気孔率は、例えば、（株）島津製作所製の水銀ポロシメータによる水銀圧入法により測定することができる。マイクロポーラス層の気孔率は、４５％〜７５％が好ましく、５０％〜７５％がより好ましい。
【００１７】
導電性炭素粒子
導電性炭素粒子は、導電性を有しているものであれば限定的ではなく、公知又は市販のものを広く使用できる。例えば、チャンネルブラック、ファーネスブラック、ケッチェンブラック、アセチレンブラック、ランプブラック等のカーボンブラック；黒鉛；活性炭等を１種又は２種以上で用いることができる。導電性炭素粒子を配合することによりマイクロポーラス層に優れた導電性を付与することができる。
【００１８】
導電性炭素粒子の算術平均粒子径は、通常５ｎｍ〜２００ｎｍ程度、好ましくは２０〜８０ｎｍ程度である。この導電性炭素粒子の平均粒子径は、例えば、粒子径分布測定装置ＬＡ−９２０：（株）堀場製作所製等により測定できる。
【００１９】
金属繊維
金属繊維は、金属からなる繊維状のものや金属を被覆した繊維状のものであれば限定的ではなく、公知又は市販のものを利用できる。
【００２０】
例えば、ステンレススチール、鉄、金、銀、アルミニウム、ニッケル、チタン等を細く、長く伸ばす伸線法、又は切削法により作製された繊維が使用でき、１種又は２種以上を使用することができる。特に、耐腐食性や強度面からステンレススチール等が好ましい。
【００２１】
金属を被覆した繊維としては、例えばアクリル繊維に金、銀、アルミニウム、ニッケル、チタン等をコーティングした繊維等が挙げられる。
【００２２】
金属繊維の平均繊維径は限定的でなく、５〜１００μｍ程度であるのがよい。金属繊維の平均繊維径が５μｍ未満では三次元構造体の製造時に充填密度が過度になり空隙率の高い構造体が得られず、平均繊維径が１００μｍを越えると剛性が大きくなり過ぎ、電解質膜と一体化した際に電解質膜を損傷する惧れがある。金属繊維の平均繊維長も限定的でなく、５〜１００μｍ程度、好ましくは１０〜５０μｍ程度とすればよい。金属繊維の平均アスペクト比は、好ましくは３〜８０程度であり、より好ましくは５〜５０程度であり、更に好ましくは１０〜３０程度である。
【００２３】
金属繊維の平均繊維径、平均繊維長及び平均アスペクト比は、走査型電子顕微鏡（ＳＥＭ）等により測定した画像等により測定できる。
【００２４】
なお、金属繊維を含有することにより、ペースト塗布表面でのクラックの発生が抑えられ、且つ導電性、生成した水の排水性を一段と向上させることができる。また、低加湿時には保水性を一段と向上させることもできる。
【００２５】
非ポリマー系フッ素材料
非ポリマー系フッ素材料は、フッ素を含有し、且つ重量平均分子量が１０００〜５０００程度のものであれば特に限定されない。非ポリマー系フッ素材料の重量平均分子量は、ＧＰＣ測定装置ＣＣ−１０Ａ：（株）島津製作所製等により測定できる。これらは、公知又は市販のものを使用できる。本発明では特に導電性のものが好ましく、例えば、フッ化ピッチ、フッ化黒鉛等が挙げられ、１種または２種以上で用いることができる。なお、これらの非ポリマー系フッ素材料のなかでも、フッ化ピッチが好ましい。このような非ポリマー系フッ素材料を含有させることにより、マイクロポーラス層に高い撥水性を付与することが可能となり、マイクロポーラス層に優れた導電性を付与することができる。
【００２６】
また、非ポリマー系フッ素材料がマイクロポーラス層に含まれていると、触媒層で生成される水を効率的に外部に排出することができ、水によるガス拡散層内部の細孔の閉塞を防ぐことができる。
【００２７】
非ポリマー系フッ素材料としてフッ化ピッチを使用する場合、フッ化ピッチのＦ／Ｃ原子は限定的でないが、通常１〜２程度、好ましくは１．１〜１．６程度とすればよい。平均粒子径は、０．５μｍ〜５０μｍ程度、好ましくは１μｍ〜３０μｍ程度である。なお、フッ化ピッチのＦ／Ｃ原子は、例えば、ＩＰＣ発光分析装置ＩＣＰＥ−９０００：（株）島津製作所製等により、平均粒子径は、例えば、粒子径分布測定装置ＬＡ−９２０：（株）堀場製作所製等により測定できる。
【００２８】
導電性炭素繊維
導電性炭素繊維としては、例えば、気相成長法炭素繊維（ＶＧＣＦ）、カーボンナノチューブ、ワイヤーカップ、ワイヤーウォール等が挙げられる。これらの導電性炭素繊維は、１種又は２種以上を使用することができる。
【００２９】
導電性炭素繊維の平均繊維径は限定的でなく、５０〜４００ｎｍ程度、好ましくは１００〜２５０ｎｍ程度とすればよい。導電性炭素繊維の平均繊維長も限定的でなく、５〜５０μｍ程度、好ましくは１０〜２０μｍ程度とすればよい。導電性炭素繊維の平均アスペクト比は、１０〜５００程度である。なお、導電性炭素繊維の平均繊維径、平均繊維長及び平均アスペクト比は、走査型電子顕微鏡（ＳＥＭ）等により測定した画像等により測定できる。
【００３０】
熱硬化性樹脂
本発明において熱硬化性樹脂は、フッ素を含まないものであれば特に限定されず、例えば、フェノール樹脂、エポキシ樹脂、メラニン樹脂、シリコーン樹脂等を適宜選択できる。これらの樹脂は耐熱性、機械的強度、柔軟性等を考慮して用途に応じて選択されるが、例えば、機械的強度及び耐熱性の観点ではフェノール樹脂が好ましい。
【００３１】
本発明で形成されるマイクロポーラス層に含まれる金属繊維の含有量は、導電性炭素粒子１００重量部に対して、通常０．０５〜５０重量部程度、好ましくは０．５〜３０重量部程度、より好ましくは１〜１０重量部程度である。また、本発明で形成されるマイクロポーラス層に含有される非ポリマー系フッ素材料の含有量は、導電性炭素粒子１００重量部に対して、通常１〜５００重量部程度、好ましくは１０〜３００重量部程度、より好ましくは５０〜５００重量部程度である。
【００３２】
金属繊維の含有量を上記範囲内とすることで、繊維同士が絡み合うのを防止できるため、マイクロポーラス層を緻密にしすぎることがない。また、マイクロポーラス層のガス拡散性及び強度を十分に高くすることもできる。
【００３３】
非ポリマー系フッ素材料の含有量を上記範囲内とすることで、非ポリマー系フッ素材料は導電性炭素粒子より導電性が低いにもかかわらず、マイクロポーラス層の導電性を保持できる。また、マイクロポーラス層のガス拡散性及び触媒層で生成される生成水に対する撥水性を十分に向上させることもできる。
【００３４】
本発明で形成されるマイクロポーラス層には、導電性炭素繊維及び熱硬化性樹脂が含有されていてもよい。導電性炭素繊維の含有量は、導電性炭素粒子１００重量部に対して、通常０〜５０重量部程度、好ましくは１０〜４０重量部程度、より好ましくは１５〜３０重量部程度である。また、熱硬化性樹脂の量は、導電性炭素粒子１００重量部に対して、通常０．１〜２５重量部程度、好ましくは０．５〜２０重量部程度、より好ましくは１〜１０重量部程度である。
【００３５】
導電性炭素繊維の含有量を上記範囲内とすることで、繊維同士が絡み合うのを防止できるため、マイクロポーラス層を緻密にしすぎることがない。また、マイクロポーラス層のガス拡散性を向上させることもできる。
【００３６】
熱硬化性樹脂の含有量を上記範囲内とすることで、熱硬化性樹脂に導電性がないにもかかわらず、導電性を保持できる。また、マイクロポーラス層のガス拡散性、機械的強度及び金属繊維と導電性炭素粒子等との結着性を向上させることもできる。
【００３７】
マイクロポーラス層の厚みは、限定されるものではない。
【００３８】
例えば、マイクロポーラス層の厚みは、通常１〜１００μｍ程度、好ましくは１０〜５０μｍ程度である。
【００３９】
マイクロポーラス層の厚みを上記範囲内とすることで、ガス拡散性、排水性及び強度を更に向上させることもできる。
【００４０】
次にマイクロポーラス層形成用ペースト組成物について説明する。
【００４１】
＜マイクロポーラス層形成用ペースト組成物＞
本発明において、マイクロポーラス層を形成するためのペースト組成物には、上記導電性炭素粒子、金属繊維及び非ポリマー系フッ素材料が含まれている。
【００４２】
また、マイクロポーラス層形成用ペースト組成物には、導電性炭素繊維及熱硬化性樹脂が含まれているのが好ましい。導電性繊維を含有させることで、形成されるマイクロポーラス層のクラック発生を更に抑えられ、かつ導電性を更に向上させることができる。また、熱硬化性樹脂を含有させることで、更に、機械的強度を向上させることができる。なお、本発明のマイクロポーラス層を形成するためのペースト組成物にはフッ素系樹脂を含有していない。
【００４３】
マイクロポーラス層形成用ペースト組成物には、更に、以下に示す分散剤及び溶剤が含有されているのがよい。
【００４４】
分散剤：
分散剤としては、例えば、水系分散剤等が好ましい。
【００４５】
水系分散剤は、導電性炭素粒子及び水とともに使用されるものであり、導電性炭素粒子を水中で分散させることができる限り限定されず、公知又は市販のものが使用できる。例えば、ポリオキシエチレンアルキレンアルキルエーテル、ポリエチレングリコールアルキルエーテル、ポリオキシエチレン脂肪酸エステル、酸性基含有構造変性ポリアクリレート等が挙げられる。
【００４６】
溶剤：
本発明で用いる溶剤としては特に限定されず、公知または市販のものを広く使用することができる。例えば、水、メタノール、エタノール、１−プロパノール、２−プロパノール、１−ブタノール、２−ブタノール、３−ブタノール、エチレングリコール、プロピレングリコール等の炭素数１〜４程度の１〜３価のアルコール等が好適に挙げられる。これらの溶媒は１種単独または２種以上混合して使用できる。
【００４７】
前記ペースト組成物中の各成分の配合割合は上記成分を含有する限り限定的ではなく、例えば、導電性炭素粒子１００重量部に対して、金属繊維０．０５〜５０重量部（好ましくは０．５〜３０重量部）程度、非ポリマー系フッ素材料１〜５００重量部（好ましくは１０〜３００重量部）程度、導電性炭素繊維０〜５０重量部（好ましくは１０〜４０重量部）程度、熱硬化性樹脂０．１〜２５重量部（好ましくは０．５〜２０重量部）程度、溶媒５０〜５０００重量部（好ましくは５００〜２５００重量部）程度とすればよい。なお、分散剤を使用する場合には、その配合量は、導電性炭素粒子１００重量部に対して５〜３００重量部（好ましくは７〜２００重量部）程度とすればよい。
【００４８】
２．マイクロポーラス層付きガス拡散電極
本発明の燃料電池用のマイクロポーラス層付きガス拡散電極は、ガス拡散基材の片面上にマイクロポーラス層が形成されている。
【００４９】
＜ガス拡散基材＞
ガス拡散基材としては、導電性を有し、かつ、多孔質のものであれば、特に制限されないが、固体高分子形燃料電池に用いられる観点から、通常はシート状である。例えば、導電性の繊維を用いた炭素紙からなる、カーボンペーパー、カーボンクロス、カーボンフェルト等が挙げられる。
【００５０】
ガス拡散基材の膜厚は特に制限されないが、通常は５０μｍ〜４００μm程度、好ましくは1００μｍ〜３００μm程度である。
【００５１】
また、これらのガス拡散基材は撥水処理されたものを用いてもよい。撥水処理は、例えば、ガス拡散基材をポリテトラフルオロエチレンエマルジョン液に含浸させた後、乾燥及び焼成することにより、行うことができる。また、撥水処理されたガス拡散基材としては、市販のものを使用してもよい。
【００５２】
＜マイクロポーラス層＞
マイクロポーラス層及びマイクロポーラス層形成用ペースト組成物については、上述した通りである。
【００５３】
＜マイクロポーラス層付きガス拡散電極の製造方法＞
本発明のマイクロポーラス層付きガス拡散電極は、ガス拡散基材の片面上にマイクロポーラス層が形成されているものであり、マイクロポーラス層形成用ペースト組成物を、ガス拡散基材表面に塗工し、次いで乾燥を行う工程を経ることにより得られる。これによりガス拡散基材に高い撥水性、保水性及び高いガス拡散性を発現させることができ、生成水による細孔の閉塞を防ぐことができ、効率よく燃料ガスを電極に拡散させることができる。
【００５４】
マイクロポーラス層、マイクロポーラス層形成用ペースト組成物及びガス拡散基材については、上述した通りである。ここで、本発明のマイクロポーラス層は、フッ素系樹脂を含有していない。これにより、本発明のマイクロポーラス層付きガス拡散電極は、電気抵抗を増大させることなく、優れた排水性、保水性、ガス透過性及び拡散性が得られる。
【００５５】
マイクロポーラス層をガス拡散基材上に形成させる際の塗工方法は、特に限定されるものではなく、例えばナイフコーター、バーコーター、ブレードコーター、スプレー、ディップコーター、スピンコーター、ロールコーター、ダイコーター、カーテンコーター、スクリーン印刷等の一般的な方法を適用できる。
【００５６】
マイクロポーラス層をガス拡散基材上に形成させる際のペースト組成物の塗工量は、特に制限されないが、固形分換算で、通常５〜５００ｇ／ｍ２程度、好ましくは１０〜３００ｇ／ｍ２程度とすればよい。
【００５７】
マイクロポーラス層をガス拡散基材上に形成させる際の乾燥温度は、特に限定的ではなく、例えば、大気中にて、９０〜２００℃程度、好ましくは１２０〜１８０℃程度に加熱することにより行えばよい。
【００５８】
マイクロポーラス層をガス拡散基材上に形成させる際の乾燥時間は、乾燥温度等に応じて適宜決定されるが、通常１０〜３０分程度とすればよい。
【００５９】
なお、本発明のマイクロポーラス層には、フッ素系樹脂を含有していない。このことにより、本発明では、マイクロポーラス層形成用ペースト組成物を高温で焼成することを必要としていないため、エネルギーコストを抑えることができる。
【００６０】
３．マイクロポーラス層付き触媒層
本発明の燃料電池用のマイクロポーラス層付き触媒層は、触媒層の片面上にマイクロポーラス層が形成されている。
【００６１】
＜触媒層＞
触媒層は、公知又は市販の白金含有の触媒層（カソード触媒又はアノード触媒）を使用することができる。具体的には、触媒層は、（１）触媒粒子を担持させた炭素粒子及び（２）水素イオン伝導性高分子電解質を含有する触媒層形成用ペースト組成物の乾燥及び焼成物から構成される。
【００６２】
触媒粒子としては、例えば、白金、白金合金、白金化合物等が挙げられる。白金合金としては、例えば、ルテニウム、パラジウム、ニッケル、モリブデン、イリジウム、鉄及びコバルトよりなる群から選ばれる少なくとも１種の金属と、白金との合金等が挙げられる。なお、通常は、カソード触媒層に含まれる触媒粒子は白金であり、アノード触媒層に含まれる触媒粒子は前記金属と白金との合金である。
【００６３】
触媒層の厚みは限定的ではないが、通常１〜１００μｍ程度、好ましくは２〜５０μｍ程度とすればよい。
【００６４】
なお、触媒層には、通常、フッ素樹脂材料を含有していないが、必要に応じて撥水剤として、フッ素系樹脂や非ポリマー系フッ素材料であるフッ化ピッチ、フッ化カーボン、フッ化黒鉛等を添加することもできる。
【００６５】
＜マイクロポーラス層＞
マイクロポーラス層及びマイクロポーラス層形成用ペースト組成物については、上述した通りである。
【００６６】
＜マイクロポーラス層付き触媒層の製造方法＞
本発明では、マイクロポーラス層付き触媒層は、ガス拡散基材の代わりに触媒層を使用すること以外は、上述のマイクロポーラス層付きガス拡散電極と同様に製造することができる。つまり、マイクロポーラス層形成用ペースト組成物を、触媒層表面に塗工し、次いで乾燥を行う工程を経ることにより得られる。
【００６７】
触媒層、マイクロポーラス層及びマイクロポーラス層形成用ペースト組成物については、上述した通りである。また、マイクロポーラス層を触媒層上に形成させる際の塗工方法、塗工量、乾燥条件等も、上述した通りである。
【００６８】
４．触媒層付きガス拡散電極
本発明の触媒層付きガス拡散電極は、例えば、上記の方法で、マイクロポーラス層付きガス拡散電極を得た後、公知の触媒層形成用のペースト組成物を、マイクロポーラス層表面に塗工し、次いで乾燥工程を経ることにより、溶剤を除去して触媒層を形成し、触媒層付きガス拡散電極とすることができる。
【００６９】
触媒層をマイクロポーラス層上に形成させる際の塗工方法は、特に限定されるものではなく、マイクロポーラス層をガス拡散基材上に形成させる際の塗工方法と同様とすることができる。
【００７０】
触媒層をマイクロポーラス層上に形成させる際の塗工量は、特に制限されないが、固形分換算で、通常２〜２０ｇ／ｍ２程度、好ましくは５〜１７ｇ／ｍ２程度とすればよい。
【００７１】
触媒層をマイクロポーラス層上に形成させる際の乾燥温度は限定的ではなく、例えば、大気中にて、３０〜１２０℃程度、好ましくは５０〜１００℃程度に処理することにより行えばよい。
【００７２】
触媒層をマイクロポーラス層上に形成させる際の乾燥時間は、乾燥温度等に応じて適宜決定されるが、通常１０〜３０分程度とすればよい。
【００７３】
また、上記の方法で、マイクロポーラス層付き触媒層を得た後、前記マイクロポーラス層付き触媒層の片面にガス拡散基材を、ガス拡散基材とマイクロポーラス層とが接するように積層することによっても、本発明の触媒層付きガス拡散電極を製造することができる。
【００７４】
例えば、ガス拡散基材を、本発明のマイクロポーラス層付き触媒層の片面に、マイクロポーラス層とガス拡散電極とが対面するように配置し、ホットプレス等の熱プレス処理をすることにより、製造することができる。なお、この熱プレス処理には、各種のプレス機を用いることができる。
【００７５】
熱プレスする際の加圧レベルは、限定的でないが、通常０．５〜１０ＭＰａ程度、好ましくは１〜１０ＭＰａ程度で加圧すればよい。
【００７６】
この際の加熱温度は、限定的ではないが、通常８０〜２００℃程度、好ましくは１３５〜１５０℃程度に加熱すればよい。
【００７７】
また、プレス時間は、加熱温度に応じて適宜決定されるが、例えば、通常１０〜２４０秒程度、好ましくは３０〜１５０秒程度とすればよい。
【００７８】
５．膜−電極接合体
本発明の膜−電極接合体は、イオン伝導性固体高分子電解質膜の片面又は両面上に、本発明の触媒層付きガス拡散電極が、イオン伝導性固体高分子電解質膜と触媒層とが接するように形成されている。この本発明の膜−電極接合体は、電解質膜の片面又は両面上に、本発明の触媒層付きガス拡散電極を、触媒層と電解質膜とが対向するように配置し、電解質膜の片面又は両面に触媒層及びマイクロポーラス層を形成したガス拡散基材を積層することにより得られる。
【００７９】
＜電解質膜＞
電解質膜は、公知又は市販のものを使用することができるが、例えば、基材上に水素イオン伝導性高分子電解質を含有する溶液を塗工し、乾燥することによっても製造することができる。水素イオン伝導性高分子電解質としては、例えば、パーフルオロスルホン酸系のフッ素イオン交換樹脂、より具体的には、炭化水素系イオン交換膜のＣ−Ｈ結合をフッ素で置換したパーフルオロカーボンスルホン酸系ポリマー（ＰＦＳ系ポリマー）等が挙げられる。電気陰性度の高いフッ素原子を導入することで、化学的に非常に安定し、スルホン酸基の解離度が高く、高いイオン伝導性が実現できる。このような水素イオン伝導性高分子電解質の具体例としては、デュポン社製の「Ｎａｆｉｏｎ」（登録商標）、旭硝子（株）製の「Ｆｌｅｍｉｏｎ」（登録商標）、旭化成（株）製の「Ａｃｉｐｌｅｘ」（登録商標）、ゴア（Ｇｏｒｅ）社製の「Ｇｏｒｅ  Ｓｅｌｅｃｔ」（登録商標）等が挙げられる。
【００８０】
また、炭化水素系電解質イオン伝導性高分子電解質として、アルドリッチ社のスルホン化（ポリスチレン−ブロック−ポリ（エチレン−ランダム−ブチレン）−ブロック−ポリスチレン）等も使用できる。
【００８１】
液状物質を含浸させたイオン伝導性高分子電解質膜も使用することができる。この液状物質を含浸させたイオン伝導性高分子電解質膜としては、特に制限されるわけではなく、水素イオン伝導性のものであればよく、公知又は市販のものを使用することができる。例えば、多孔質高分子基材フィルムにリン酸を含浸させた膜を挙げることができる。このような液状物質を含浸させたイオン伝導性電解質膜の具体例としては、例えば、ＢＡＳＦ社製の「Ｃｅｌｔｅｃ  Ｐ」等が挙げられる。
【００８２】
水酸基イオンを伝導するものとして、炭化水素系及びフッ素樹脂系のいずれかの高分子電解質膜も用いることができる。本発明に用いるアニオン高分子電解質膜は高濃度のアルカリ水溶液を用いた場合は、耐高濃度アルカリ性のフッ素樹脂系高分子電解質膜を使用することが好ましく、低濃度もしくはアルカリ水溶液を用いない場合は、コスト面からも炭化水素系が好ましい。これらの選択はシステムにより適宜最適化される。
【００８３】
本発明で使用できる炭化水素系のアニオン高分子電解質膜としては、旭化成（株）製のアシプレックス（登録商標）Ａ−２０１、２１１、２２１等、トクヤマ（株）製のネオセプタ（登録商標）ＡＭ−１、ＡＨＡ等、フッ素樹脂系のアニオン交換膜としては、東ソー（株）製のトスフレックス（登録商標）ＩＥ−ＳＦ３４等がある。
【００８４】
固体高分子電解質含有溶液中に含まれる固体高分子電解質の濃度は、通常５〜６０重量％程度、好ましくは２０〜４０重量％程度である。なお、電解質膜の厚みは通常２０〜２５０μｍ程度、好ましくは２０〜８０μｍ程度である。
【００８５】
また、固体高分子電解質膜は、水の吸収・放出に伴い、寸法形状が変化し、膨張収縮することが知られており、燃料電池を運転する温度及び湿度により、０〜１０％程度寸法が変化する。
【００８６】
＜膜−電極接合体の製造方法＞
製造方法（１）
本発明の膜−電極接合体は、例えば、
（１−１）イオン伝導性固体高分子電解質膜の片面又は両面に、前記触媒層付きガス拡散電極を、前記イオン伝導性固体高分子電解質膜と前記触媒層とが接するように積層する工程
を含む方法により、製造することができる。
【００８７】
具体的には、例えば、二枚の触媒層付きガス拡散電極を用い、これら触媒層付きガス拡散電極の触媒層を、固体高分子電解質膜を挟んで触媒層面が対面するように配置し、ホットプレス等の熱プレス処理をすることにより、製造することができる。なお、この熱プレス処理には、各種のプレス機を用いることができる。これにより、ガス拡散基材／マイクロポーラス層／触媒層／イオン伝導性固体高分子電解質膜／触媒層／マイクロポーラス層／ガス拡散基材で構成される燃料電池用の膜−電極接合体を製造することができる。
【００８８】
なお、一枚の触媒層付きガス拡散電極を用い、触媒層付きガス拡散電極の触媒層を、固体高分子電解質膜と対面するように配置し、ホットプレス等の熱プレス処理をすることにより、電解質膜の片面のみに、触媒層及びマイクロポーラス層を形成したガス拡散基材を積層させてもよい。
【００８９】
積層する際には、触媒層付きガス拡散基材のガス拡散基材側から、公知のプレス機等を用いて加圧すればよい。その際の加圧レベルは、接合不良を避けるために、通常０．５〜１０ＭＰａ程度、好ましくは１〜１０ＭＰａ程度がよい。また、この加圧操作の際に、接合不良を避けるために、加圧面を加熱するのが好ましい。加熱温度は、電解質膜の破損、変性等を避けるために、通常８０〜２００℃程度、好ましくは１３５〜１５０℃程度とすればよい。
【００９０】
また、プレス時間は、加熱温度に応じて適宜決定されるが、例えば、通常１０〜２４０秒程度、好ましくは３０〜１５０秒程度とすればよい。
【００９１】
プレス後に、触媒層付きガス拡散基材と電解質膜が一体化された本発明の膜−電極接合体を得ることができる。
【００９２】
製造方法（２）
また、本発明の膜−電極接合体の製造方法は、上記の工程（１−１）を含む製造方法のみに限られず、他にも、
（２−１）転写基材上に触媒層を形成し、触媒層形成用転写シートを作製する工程、
（２−２）イオン伝導性固体高分子電解質膜の片面又は両面に、前記触媒層形成用転写シートの触媒層を転写し、触媒層−電解質膜積層体を作製する工程、
（２−３）前記触媒層−電解質膜積層体の触媒層の上に、前記マイクロポーラス層付きガス拡散電極を、前記触媒層と前記マイクロポーラス層とが接するように積層する工程
を含む製造方法によっても、製造することができる。
【００９３】
工程（２−１）では、転写基材上に触媒層を形成する。
【００９４】
転写基材：
転写基材としては、例えば、ポリイミド、ポリエチレンテレフタレート、ポリパラバン酸アラミド、ポリアミド（ナイロン等）、ポリサルホン、ポリエーテルサルホン、ポリフェニレンサルファイド、ポリエーテルエーテルケトン、ポリエーテルイミド、ポリアリレート、ポリエチレンナフタレート等の高分子フィルムを挙げることができる。また、エチレンテトラフルオロエチレン共重合体（ＥＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、ポリテトラフルオロエチレン（ＰＴＦＥ）等の耐熱性フッ素樹脂を用いることもできる。さらに転写基材は、高分子フィルム以外にアート紙、コート紙、軽量コート紙等の塗工紙、ノート用紙、コピー用紙等の非塗工紙であっても良い。転写基材の厚さは、取り扱い性及び経済性の観点から通常６〜１００μｍ程度、好ましくは１０〜３０μｍ程度とするのがよい。
【００９５】
触媒層を転写基材上に形成させる際の塗工方法は、特に限定されるものではなく、マイクロポーラス層をガス拡散基材上に形成させる際の塗工方法と同様とすることができる。
【００９６】
触媒層を転写基材上に形成させる際の塗工量は、特に制限されないが、固形分換算で、通常２〜２０ｇ／ｍ２程度、好ましくは５〜１７ｇ／ｍ２程度とすればよい。
【００９７】
触媒層を転写基材上に形成させる際の乾燥温度は限定的ではなく、例えば、大気中にて、３０〜１２０℃程度、好ましくは５０〜１００℃程度に処理することにより行えばよい。
【００９８】
触媒層を転写基材上に形成させる際の乾燥時間は、乾燥温度等に応じて適宜決定されるが、通常１０〜３０分程度とすればよい。
【００９９】
次に、工程（２−２）では、イオン伝導性固体高分子電解質膜の片面又は両面に、前記触媒層形成用転写シートの触媒層を転写する。
【０１００】
転写の際の加熱プレスの加圧レベルは、転写不良を避けるために、通常０．５〜２０ＭＰａ程度、好ましくは１〜１０ＭＰａ程度がよい。
【０１０１】
この加圧操作の際に、加圧面を加熱するのが好ましい。加熱温度は、電解質膜の破損、変形等を避けるために、通常２００℃以下、好ましくは１５０℃以下がよい。
【０１０２】
さらに、工程（２−３）では、前記触媒層−電解質膜積層体の触媒層の上に、前記マイクロポーラス層付きガス拡散電極を、前記触媒層と前記マイクロポーラス層とが接するように積層する。
【０１０３】
具体的には、例えば、前記触媒層−電解質膜積層体に、二枚のマイクロポーラス層つきガス拡散電極のマイクロポーラス層形成を触媒層と対面するように配置し、ホットプレス等の熱プレス処理をすることにより、製造することができる。これにより、ガス拡散基材／マイクロポーラス層／触媒層／イオン伝導性固体高分子電解質膜／触媒層／マイクロポーラス層／ガス拡散基材で構成される燃料電池用の膜−電極接合体を製造することができる。
【０１０４】
なお、一枚のマイクロポーラス層付きガス拡散電極を用い、マイクロポーラス層付きガス拡散電極のマイクロポーラス層を、触媒層−電解質膜積層体の触媒層と対面するように配置し、ホットプレス等の熱プレス処理をすることにより、触媒層−電解質膜積層体の片面のみに、マイクロポーラス層を形成したガス拡散基材を積層させてもよい。
【０１０５】
なお、この熱プレス処理には、各種のプレス機を用いることができる。
【０１０６】
積層する際には、マイクロポーラス層付きガス拡散基材のガス拡散基材側から、公知のプレス機等を用いて加圧すればよい。その際の加圧レベルは、接合不良を避けるために、通常０．５〜１０ＭＰａ程度、好ましくは１〜１０ＭＰａ程度がよい。また、この加圧操作の際に、接合不良を避けるために、加圧面を加熱するのが好ましい。加熱温度は、電解質膜の破損、変性等を避けるために、通常８０〜２００℃程度、好ましくは１３５〜１５０℃程度とすればよい。
【０１０７】
また、プレス時間は、加熱温度に応じて適宜決定されるが、例えば、通常１０〜２４０秒程度、好ましくは３０〜１５０秒程度とすればよい。
【０１０８】
６．固体高分子形燃料電池
本発明の膜−電極接合体に公知又は市販のセパレータを設けることにより、本発明の膜−電極接合体を具備する、固体高分子形燃料電池を得ることができる。
【発明の効果】
【０１０９】
本発明のマイクロポーラス層を使用することにより、電解質膜上に触媒層と所望のガス拡散層とを容易に形成でき、本発明の課題とする所望の膜−電極接合体を製造することができる。即ち、本発明のマイクロポーラス層から製造される膜−電極接合体は、変形が少なく、強度に優れ、望ましい電気抵抗値を保持したままで、排水性、ガス透過性及び拡散性に優れている。
【０１１０】
本発明の膜−電極接合体は、ガス拡散層の細孔の閉塞を軽減できるため、ガス透過性・拡散性を劣化させず、優れたガス透過性及び拡散性を長期間維持することができる。
【図面の簡単な説明】
【０１１１】
【図１】図１は、実施例１〜５及び比較例１〜２の電圧−電流特性を示すグラフである。
【図２】図２は、実施例１、２、４及び比較例２の膜−電極接合体の表面観察の結果を示す写真である。
【図３】図３は、実施例１、４及び比較例２の膜−電極接合体を用いて連続運転した結果を示すグラフである。
【発明を実施するための形態】
【０１１２】
以下に実施例及び比較例を掲げて、本発明をより一層明らかにする。
【０１１３】
実施例及び比較例では、以下の材料を使用した。
【０１１４】
＜材料＞
導電性炭素粒子：ファーネスブラック（バルカンＸＣ７２Ｒ：キャボット社製）、重量平均分子量１０００〜３０００
金属繊維：ステンレススチールファイバー（Ｘ-ＳＭＦ５３０ＡＥ-ＥＰ、ＪＦＥテクノリサーチ（株）製）、平均繊維径１０〜１５μｍ、平均繊維長５０〜５００μｍ、平均アスペクト比３．３〜５０、アスペクト比３０以下のものの割合は８０重量％、嵩密度０．９５〜１．１５
導電性炭素繊維：ＶＧＣＦ（登録商標）（標準品）（昭和電工（株）製）、平均繊維径１５０ｎｍ、平均繊維長１０〜２０μｍ、平均アスペクト比１０〜５００
非ポリマー系フッ素材料：フッ化ピッチ（オグソール  ＦＰ−Ｓ：大阪ガス（株）製）、重量平均分子量３０００程度、平均粒子径１．２〜３０μｍ程度
分散剤：ポリオキシエチレンアルキレンアルキルエーテル（エマルゲンＭＳ１１０：花王（株）製）
熱硬化性樹脂：ＰＲ５０７８１（登録商標）（住友ベークライト（株）製）
白金触媒担持炭素粒子：（ＴＥＣ１０Ｅ５０Ｅ：田中貴金属工業（株）製）
イオン伝導性高分子電解質溶液：Ｎａｆｉｏｎ５ｗｔ％溶液（ＤＥ−５２０ＣＳ：デュポン社製）
【０１１５】
実施例１
導電性炭素粒子５０重量部、金属繊維３．７５重量部、フッ化ピッチ３５重量部、分散剤５重量部、熱硬化性樹脂４重量部及び水２５０重量部をホモジナイザにて６０分攪拌し、マイクロポーラス層形成用ペースト組成物を調製した。
【０１１６】
次に、マイクロポーラス層形成用ペースト組成物を、撥水処理されたカーボンペーパー（ＳＧＬカーボン社製、３５ＢＡ、３００μｍ）にアプリケーターにより、ペースト組成物の塗工量が５０ｇ／ｍ２となるように塗布し、１５０℃程度で１５分乾燥させ、マイクロポーラス層付きガス拡散電極を得た。
【０１１７】
次に、白金触媒担持炭素粒子４重量部、イオン伝導性高分子電解質膜溶液４０重量部、蒸留水１２重量部、ｎ−ブタノール５０重量部及びｔ−ブタノール５０重量部を配合し、分散機にて攪拌混合することにより、アノード及びカソードの触媒層形成用ペースト組成物を得た。
【０１１８】
上記で作製したマイクロポーラス層上にアプリケーターを使用して触媒層形成用ペースト組成物を塗工（塗工量：固形分換算で１２〜１５ｇ／ｍ２）し、９５℃で乾燥し、実施例１の触媒層付きガス拡散電極を製造した。この時のアノード及びカソード触媒層の厚さをマイクロメータ（ミツトヨ社製、デジマチック標準外側マイクロメータ）にて測定したところ、アノード触媒層の厚さ及びカソード触媒層の厚さは共に２０μｍであった。
【０１１９】
実施例２
マイクロポーラス層形成用ペースト組成物中の金属繊維を３．７５重量部から、１１．３５重量部に変更する以外は実施例１と同様にして、実施例２の触媒層付きガス拡散電極を作製した。
【０１２０】
実施例３
マイクロポーラス層形成用ペースト組成物中の金属繊維を３．７５重量部から、２２．７重量部に変更する以外は実施例１と同様にして、実施例３の触媒層付きガス拡散電極を作製した。
【０１２１】
実施例４
マイクロポーラス層形成用ペースト組成物の導電性炭素粒子５０重量部に対し、更に、導電性炭素繊維を１２．５重量部添加する以外は、実施例１と同様にして、実施例４の触媒層付きガス拡散電極を作製した。
【０１２２】
実施例５
マイクロポーラス層形成用ペースト組成物の導電性炭素粒子５０重量部に対し、更に、導電性炭素繊維を１２．５重量部添加する以外は、実施例２と同様にして、実施例５の触媒層付きガス拡散電極を作製した。
【０１２３】
比較例１
ガス拡散基材として市販品の撥水処理されたカーボンペーパー（ＳＧＬカーボン社製、３５ＢＡ、厚み３００μｍ）を用い、実施例１で作製した触媒層形成用ペースト組成物を、カーボンペーパー上に塗工（塗工量：固形分換算で１２〜１５ｇ／ｍ２）し、９５℃で乾燥し、比較例１の触媒層付きガス拡散電極を作製した。
【０１２４】
比較例２
マイクロポーラス層形成用ペースト組成物中の金属繊維を添加しない以外は実施例１と同様にして、比較例２の触媒層付きガス拡散電極を作製した。
【０１２５】
実施例１〜５及び比較例１〜２の触媒層付きガス拡散電極におけるマイクロポーラス層中の金属繊維及び導電性炭素繊維の含有量は表１のとおりである。
【０１２６】
【表１】
0005482066.tif 000002
【０１２７】
試験例
＜膜−電極接合体の作製＞
実施例１〜５及び比較例１〜２の触媒層付きガス拡散電極をプロトン伝導性固体高分子電解質膜（デュポン社製「ＮＲＳ−２１２ＣＳ」）の両面に、それぞれ電解質膜と触媒層とが対向するように配置し、６ＭＰａ、１５０℃の条件で１２０秒ホットプレスすることで一体化を行なうことにより、実施例１〜５及び比較例１〜２の膜−電極接合体を作製した。
【０１２８】
＜燃料電池の製造＞
上記で作製した実施例１〜５及び比較例１〜２の膜−電極接合体を燃料電池セルに組み込むことにより、実施例１〜５及び比較例１〜２の固体高分子形燃料電池を製造した。
【０１２９】
＜評価＞
上記の実施例１〜５及び比較例１〜２の膜−電極接合体を使用しての電池性能評価を、以下の条件により行った。
【０１３０】
セル温度：８０℃
加湿温度：カソード６５℃、アノード６５℃
ガス利用率：カソード４０％、アノード７０％
【０１３１】
負荷電流を０〜２５Ａまで変動させた時のセル電圧値の測定を行い、下記表２及び図１には、電圧―電流特性を示す。
【０１３２】
【表２】
0005482066.tif 000003
【０１３３】
また、実施例１、２、４及び比較例２の膜−電極接合体について、デジタルマイクロスコープ（キーエンス社製）を用い、倍率５０倍での表面観察を行った。結果を図２に示す。
【０１３４】
更に、実施例１、４及び比較例２の膜−電極接合体を用いて、定電流７．５アンペアにて１００時間の連続運転を行った。結果を図３に示す。比較例２と比較し、マイクロポーラス層に金属繊維を入れた場合、フラッディングによる電圧の低下は見られず、排水性が高く、燃料ガスが良好に拡散できていることが示された。
【０１３５】
以上の試験例をまとめると、比較例１の膜−電極接合体は、マイクローポーラス層が無いため、排水性及び保湿性に乏しく、電池性能が悪い結果となった。比較例２の膜−電極接合体は、マイクロポーラス層を形成することで比較例１の膜−電極接合体と比較して電池性能向上が見られるが、排水性が不十分な結果となった。
【０１３６】
また、比較例１〜２の膜−電極接合体に比べ実施例１〜５の膜−電極接合体では、撥水剤に導電性のある非ポリマー系フッ素材料を用いたため電気抵抗を低下させることができ、それ故、高い電池性能を発現できた。マイクロスコープの写真からも金属繊維を添加することでクラックの減少が観察されており、クラックが抑制されることで保水性が高まり、低加湿運転での性能が良好になったと考えられる。また、実施例４のように金属繊維よりも分散性に優れる導電性繊維を金属繊維に混合させることで、保水性、排水性に優れたマイクロポーラス層を形成できることを見出した。
【０１３７】
また、マイクロポーラス層を形成することで、拡散性に優れた薄層を形成することができた。その結果、ガス透過性及び拡散性が向上したため、生成水によるフラッディングを防止することができた。また、薄くても剛性の高いマイクロポーラス層に、触媒層を一体形成することでハンドリングに優れた電極を提供することが可能となった。
【０１３８】
以上の結果から、金属繊維を添加したマイクロポーラス層付きのガス拡散層に触媒を形成して作成した膜−電極接合体は、電池性能だけでなく、生産性にも優れ、かつ排水性、ガス拡散性にも優れていることがわかった。
【図１】
0005482066.tif 000004
【図２】
0005482066.tif 000005
【図３】
0005482066.tif 000006